FR 2516950 A1 19830527 FR 8122195 A 19811126 L'invention concerne les étoffes de renfort Pour vêtements et notamment de telle étoffes destinées à la constitution des en- toilages ou plastrons cour devants de vestes,manteaux et similaires. Elle concerne plus particulièrement les étoffes de renfort dans lesquelles un tricot de base, réalisé en fils généralement très fins-, a principalement pour rôle de tenir lieu de support pour des fils de plus forte section qui sont inclus dans ce tricot de base et maintenus par celui-ci Ces derniers fils constituent les fils de renfort proprement dits. I 1-doit être compris que l'expression " fils de renfort " peut désigner des fils qui interviennent par exemple à raison de leur forte section-jointe, générale- ment, à une certaine élasticité ou compressibilité transversale en vue de conférer au vêtement un certain effet de " volume " Dans ce cas, les fils de renfort sont des fils dits " multifilaments " c'est-à-dire com- posés de nombreuses fibres élémentaires, cette caracté- ristique étant essentielle à l'obtention de l'effet re- cherché qui vient d'être défini. Dans d'autrescas, l'expression "fils de renfort peut désigner des fils qui interviennent à raison de leur raideur ou nervosité en vue de conférer la qualité correspondante à la partie concernée du vêtement Ils sont alors généralement constitués soit par des mono- filaments de forte section en matière synthétique conve- nable Cependant, ils peuvent également être constitués par des multifilaments fabriqués à partir de poils de chèvre ou crin de cheval, selon une pratique très an- cienne en matière de " toile-tailleur". Il a été reconnu depuis très longtemps que les entoilages ou plastrons devaient, de préférence, présen- ter une nervosité importante au niveau de la Poitrine et, éventuellement jusqu'à la couture d'épaule, alors que la partie située au-dessous de cette zone devait -2- conserver une plus grande souplesse tant en vue du confort de l'utilisateur qu'en vue de l'aspect du vê- tement au cours des mouvements accomplis par celui-ci. En vue de réaliser cette condition, il est connu de constituer l'entoilage en au moins deux éléments superposés et solidarisés par collage par points ou par piqûres au point invisible, l'élément correspondant à la partie de poitrine, et éventuellement de devant d'épaule étant plus nerveux et/ou conférant un effet de volume plus important au devant de vêtement. Cependant, ce procédé nécessite la constitution d'entoilages composites constitués comme il vient d'être défini, ce qui suppose la coupe des pièces correspon dantes de tissus de caractéristiques différentes, leur positionnement relatif et le collage ou piquage des unessurles autres;il est évident que la multiplicité de ces opérations grève le prix de revient et rend la fabrication du vêtement longue et compliquée. La présente invention a pour objet de proposer une étoffe de renfort à base tricotée qui permette d'éviter ces inconvénients en supprimant toutes les opérations intermédiaires qui viennent d'être définies, et en rédui- sant la constitution de l'entoilage à la simple coupe d'une unique pièce de tissu présentant, en elle-même et de fabrication, des zones différemment renforçées. Selon l'invention, ce résultat est atteint par la constitution, dans la dite étoffe, lors de sa fabri- cation, d'une Pluralité de zones destinées à s'éten- dre transversalement à chaque devant de vêtement, après coupe du tissu à la forme des entoilage de renfort, chacune de ces zônes portant une charge de fils de ren- fort d'importance différente et/ou de nature différente de la charge de fils de renfort de la ou des zônes qui lui sont adjacentes,ou différemment liée dans le tricot. Selon un mode préféré de réalisation, l'impor- tance de la charge de fils de renfort et/ou leur nature -3- est choisie, pour chaque z Zne, de manière que le tissu présente une épaisseur et/ou nervosité décrois- sante du haut vers le bas du devant de vêtement - Les fils de renfort peuvent être tricotés dans le tricot de base ou simplement liés dans celui-ci, de façon en elle-même connue, sans que les dits fils participent à la formation des mailles Dans l'un et l'autre cas il est préférable d'organiser cette diffé- rence de charge de fils de renfort, et/ou de nature de ceux-ci en organisant, par une constitution et répartition appropriée des ensouples du métier à tricoter une alimentation correspondante des barres à passettes; ainsi, selon le mode général de réalisa- tion de l'invention, les différences de charge et/ou de nature des fils de renfort selon les zônes,abouti- ront à la constitution de bandes de tissu juxtaposées de caractéristiques respectivement différentes, s'éten- dant dans la direction de chaine, de sorte que les entoilages destinés à présenter les dites différences de haut en bas du devant de vêtement, seront coupés de manière que cette dernière direction s'étende transversalement à la direction de chaine de l'étoffe; il en résulte que l'étoffe doit présenter, selon cette direction, une largeur correspondant approximativement à la hauteur prévue pour la partie à renforcer du devant de vêtement. Cependant, les métiers à tricoter modernes, notamment les métiers à mailles jetées ( métiers chaine ou métier Rachel) permettent la fabrication de nappes tricotées de très grande largeur c'est-à-dire dans lesquelles peuvent être constituées de nombreuses bandes élémentaires d'étoffe conformes à ce qui vient d'être défini et qui seront ultérieurement séparées les unes des autres C'est ainsi que, selon une disposition préférée, et afin de réduire,dans la direction de trane le nombre de zânes à réglage respectivement différents, 16950 -4- quant à l'alimentation des dites passettes distri- buant les fils de renfort, et éventuellement àa leurs mouvements déterminant le mode de liage de ces derniers dans le tricot, il est prévu d'al- terner, de façon opposée, les dites bandes élémen- taires de manière que leurs zbnes extrêmes, de même constitution, soient respectivement adjacentes et comportent ainsi le même réglage. Par ailleurs, il a également été prévu de combiner,selon l'invention, les caractéristiques générales qui viennent d'être définies avec l'inser- tion éventuelle dans chaque rangée de mailles ou dans certaines d'entre ellesde fils de grosse section destinés, de façon en elle même connu, à réduire, selon leur-sens, l'extensibilité et éventuellement la souplesse du tissu complexe ainsiconstitué - Il doit être compris que selon les procédés modernes de fabrication de vêtements, les tissus de renfort sont également revêtu d'une enduction d'un produit thermo-adhérent qui, de façon connue, est appliqué sur le tissu selon un réseau de points ou de-lignes complexes destinés à conserver au vêtement la souplesse qu'il ne pourrait manquer de perdre par une enduction uniformeen couche, continue du dit pro- duit; généralement l'enduction ainsi constituée en un réseau de points ou de lignes est réalisé à l'ai- de d'au moins un cylindre de calandrage coopérant avec un cylindre antagoniste de contre pression destiné à exercer sur les particules de produit thermo adhérent, préalablement ramollies à la chaleur, une pression déterminée avec précision et destinée à assurer leur pénétration partielle dans le tiss u avant refroidis- sement. Il doit être, à ce point, remarqué que les ban- des d'étoffe à base tricotée constituées selon l'inven- 16950 -5- tion présenteront généralement, entre leurs différen- tes zones longitudinales juxtaposées, des différences d'épaisseur provenant de différences de charge de fils de renfort qu'elles présentent respectivement. Il en résulte que les cylindres de calandrage ne pourront exercer la même pression au niveau de cha- cune des z 6 nes longitudinales de la bande d'étoffe, ce qui déterminera une mauvaise application de la matière thermo adhérente sur certaines de ces zones puisqu'il est connu que le réglage de la pression doit être réalisé de façon précise compte-tenu de l'épaisseur du tissu considéré. L'on pourrait évidemment imaginer de disposer d'un jeu de cylindres de calandrage dont chacun serait par exemple disposé en gradins correspondant, quant à sa largeur et au diam être du cylindre pour chacune des zÈnes,à l'épaisseur de la dite zone. Cependant, cette solution intellectuellement simple est totalement impraticable compte-tenu du fait que la largeur et l'épaisseur de chacune des zones longi- tudinales peuvent varier de façon considérable selon les exigences d'un client déterminé ou selon les évolu- tions dans la demande,déterminée par la mode vesti- mentaire selon les époques En toute hypothèse, il sera compris qu'une telle solution serait extrêmement onéreuse et donc non envisageable. C'est la raison pour laquelle l'invention concer- ne également un procédé destiné à conférer, par un moyen simple, un caractère thermo adhérent à un tissu comportant, comme elle l'enseigne, des zones longi- tudinales d'épaisseur respectivement différentes sans que soient rencontrées les difficultés qui viennent d'être mentionnées. En effet, selon l'invention, le procédé destiné à conférer un caractère thermo adhérent à une bande d'étoffe présentant comme elle a été définie ci- 25169-50 dessus, de zbnes longitudinales d'épaisseurs respectivement différentes, est remarquable en ce qu'il consiste, dans un premier temps, à appliquer, de façon connue, les particules de produit thermo- adhérent sur une nappe de tissu de grande longueur et d'épaisseur faible et uniforme, la dite nappe de tissu étant de préférence très souple, puis dans un second temps, à organiser la mise en contact-de la face de la dite nappe d'épaisseur faible et uniforme opposée à sa face ainsi encollée, avec la face con- venable de la bande d'étoffe selon l'invention par défilement simultané, et à même vitesse sur des cylindres conjugués de mise en contact, et enfin à les solidariser par flammage d'une mousse de matière plas- tique convenable déposée, de façon connue, au niveau de la dite ligne de contact pendant que le défile- ment se poursuit. Selon un mode particulier de réalisation de la ban- de d'étoffe de renfort thermo adhérente finalement ain- si constituée,la nappe de tissu rapportée par flamma- ge sur la bande d'étoffe de renfort, présente une lar- geur notablement supérieure à celle de la dite étoffe de renfort, de manière à en déborder dans la partie correspondant à la zone inférieure du devant de vête- ment à entoiler et à constituer ainsi, à ce niveau, la zone inférieure de l'entoilage proprement dit. Bien entendu dans le cas ou l'on ne désire pas obtenir finalement une bande d'étoffe de renfort présen- tant un caractère thermo-adhérent, l'on procède exac- tement de la même manière avec une nappe de tissu de faible épaisseur ne présentant aucune application de produit thermo adhérent sur l'une ou l'autre de ses faces. L'invention sera bien comprise à la lecture de la description qui va suivre faite en référence aux 7 - dessins annexes dans lesquels: la figure 1,est une vue généraleschématique d'une portion d'une bande d'étoffe de renfort à z Znes lon- gitudinales différemment renforçcées selon l'inven- tion, la figure 2, est une vue générale schématique d'une pluralité de bandes analogues à celles de la figure 1 constituées sur un métier de très grande largeur en juxtaposition par leurs zbnes longitudinales I 0 de mêmes caractéristiques. la figure 3 A, est une vue schématique ahalogue à la figure 1 d'une bande d'étoffe de renfort selon un premier mode de réalisation comportant sur une base tricotée trois zones différemment renforçées, la figure 3 B,est une vue dedétail montrant la cons- titution d'une partie du tricot de base et d'une partie de chacune des trois zones différemment renforcées. les figures 4 A et 4 B, 5 A et 5 B, 6 A et 6 B, 7 A et 7 B, montrent, de la même façon, respective- ment pour un second, troisième, quatrième et cinquième mode de réalisation d'autres exemples de bandes d'étoffe de renfort comportant des zones longitudinales différemment renforçées. la figure 8, est une coupe schématique transver- sale d'une bande d'étoffe de renfort à zones longitudi- nales d'épaisseurs différentes solidarisée par colla- ge à une nappe de tissu de faible épaisseur présentant une application de particules d'un produit thermo- adhérent. la figure 9, est une vue schématique du procédé de collage de la bande d'étoffe de renfort et de la nappe de tissu selon la, figure 8. la figure 10, est une vue d'un entoilage pour devant de vêtement découpé dans une bande d'étoffe de renfort selon l'invention, et la figure 11, une vue analogue à la figure L 251695 Qle l l 1 1 1; 8 - , d'un entoilage découpé dans une bande d'étoffe de renfort constituée selon le mode de réalisation de la figure 8. A la figure 1, la bande d'étoffe de renfort dési- gnée d'une façon générale par la référence R comporte d'une part, une zone Ri constituée par le seul tri- cot de base,qui s'étend sur toute la largeur de la bande R, et qui est renforcé de façon croissante respectivement au niveau des bandes longitudinales R 2, R 3, R 4 Dans l'exemple, le renfort est réalisé par le tricotage, avec le tricot de base(fils fl),de fils de renfort de section et/ou nervosité progressi- vement croissantes qui ont été schématisés en f 2, f 3, f 4 avec représentation également schématique du maillage par lequel ils sont inclus dans le tricot de base R 1 La flèche F indique le sens de fabri- cation du tissu tandis que les flèches Fi, F 2 symbo- lisent le fait que la bande R est adjacente de part et d'autre à deux autres bandes de renfort à base tricotée de semblable constitution au sein d'une nappe d'étoffe de très grande largeur tel qu'il est possible de la fabriquer sur les métiers à tricoter actuels à mailles jetées, tels que les mé- tiers "chaine " ou les métiers " Rachel "; il est en effet connu que ces métiers peuvent présenter une longueur de plusieurs mètres et permettent ainsi la fabrication de nappes de largeur correspondante de tissu tricoté dans lesquelles des bandes longitu- dinales d'étoffe de moindre largeur peuvent être découpées de façon en elle-même bien connue. Avant même d'entrer dans le détail de la descrip- tion des différents modes de réalisation qui seront ci-après exposés, il apparaît cependant, au simple examen de la fiqure 1, que chaque bande R d'étoffe de renfort comportant des zones Rl à R 4 de carac- téristiques différentes nécessitera, pour chacune de i f l i i 1 a t : ï i 231695 O 9: -9- ces zones, un réqlaqe différent du métier tant en ce qui concerne le mouvementde la ou des barres à passettes affectées à la distribution des fils des- tinés à constituer les zbnes renforçées que l'alimen- tation en fils de renfort de caractéristiques respectivement différentes selon les zones longitudi- nales renforçées de façons elles-mêmes respective- ment différentes Ceci suppose donc pour chaque bande d'étoffe de renfort un aménagement différent des ensouples qui doivent alimenter les passettes correspondant à chacune de ces zones en fils de ca- ractéristiques correspondant aux caractéristiques sou- haitées pour chacune d'elles Selon l'invention, il a été prévu de réduire l'inconvénient résultant de la multiplicité de ces réglagesen alternant de façon opposée les dites bandes élémentaires d'étoffe à base tricotée des- tinées à être séparées les unes des autres, de ma- nière telle que les zones extrêmes, de même consti-: tution, de deux bandes consécutives, soient res- pectivement adjacentes et ne nécessitent ainsi qu'un même réglage sur tout la largeur de ces deux zones, tant en ce qui concerne le mouvement des barres à passettes qu'en ce qui concerne l'alimentation des passettes elles-mêmes. La figure 2 montre, de façon schématique, une telle disposition dans laquelle l'on peut constater qu'à partir de la bande de rive I,qui comporte,en rive,sa zone Z 4 de renfort maximum et les zones Z 3, Z 2, Z 1 de renfort progressivement décroissant, la zbne Z 1 étant éventuellement constituée par le tricot de base lui même, non renforçé, les bandes II, III, IV situées à droite de la bande I et successivement adjacentes sont disposées de façon alternativement inversée de manière telle que leurs zones Z 1 et Z 4 soient contig Ues et constituent ainsi des zones de 16950 - double largeur dans lesquelles les réglages et ali- mentation sont uniformes. L'intérêt d'une telle disposition est très impor- tant lorsque l'on prend en considération la complexi- té qu'entraîne, au moment du réglage du métier, la modification en réglage des barres à passettes et en mode d'alimentation des passettes selon les diffé- rentes zones longitudinales de caractéristiques diffé- rentes considérées. A partir de la bande de grande largeur ainsi tri- cotée, les bandes élémentaires d'étoffe de renfort différemment renforçées comme il vient d'être-exposé sont obtenues par découpage longitudinal selon le milieu des double zones Zl et Z 4 ainsi qu'il a été symb Qlisé par les flèches D 1, D 2, D 3 sur la figure 2. A la figure 3 A, la bande de tissu de renfort, constituée selon un premier mode de réalisation, désignéede façon générale par B 3, présente une lar- geur total 1 et comporte les zbnes longitudinales 1, 2, 3, 4 Les zones 1, 2, 3 portent des charges de fils de renfort d'importance décroissante, la z 8 ne 1 étant la plus chargée et la zône 3 la moins chargée. Par contre, dans l'exemple, la zône 4 est cons- tituée uniquement par le tricot de base 10 réalisé en fils très fins,à l'exception des " fils de trame lon- gue" 19 qui en forment l'armature,et constitue donc la zône de plus grande souplesse au sein de la bande B 3 Il faut considérer que, comme il a été dit, pré- cédemment, le tricot de base 10 s'étend non seule- ment au niveau de la zone 4, mais également au ni- veau des zônes 1, 2 et 3, et constitue ainsi une structure de support pour les fils de renfort que comportent ces dites zones, fils de renfort qui, dans l'exemple, sont maillés avec les fils du tricot de base 10. 11 - A la figure 3 B, l'on a représenté en la à 4 a et de façon considérablement agrandie, le détail du tricot de chacune des z Znes différemment ren- forçées 1, 2, 3 et de la zone 4 nonrenforçée, au moins à l'exception des fils de trame longue 19 qui seront évoqués ci-après, la dite zône non renforçée étant essentiellement, constituée par le tricot de base 10 formé par les fils très fins 10 a, tricot de base qui comme il a été dit, intéresse également tout le reste de la largeur 1 de la bande d'étoffe de ren- fort dont il constitue le support. Dans un premier mode de réalisation, dans la zone longitudinale la qui porte la charge de fils de renfort 11 la plus importante, ces fils de renfort sont jetés, pour chaque rangée de mailles, sur quatre aiguilles et maillent sur les aiguilles ex- trêmes, d'une rangée à l'autre alternativement, en formant ainsi des jetées en zig-zag 14 dont la lon- gueur correspond à la distance séparant quatre aiguil- les. Dans la zône longitudinale 2 a qui porte une charge de fils de renfort moins importante que précé- demment, les fils de renfort 11 sont jetés, pour chaque rangée de mailles, sur trois aiguilles et maillent sur les aiguilles extrêmes, d'unê rangée à l'autre alternativement, en formant ainsi des je- tées en zig-zag 15 dont la longueur correspond à la distance séparant trois aiguilles. Dans la zone longitudinale 3 a qui porte une charge de fils de renfort qui porte la charge de fils de renfort la plus faible, les fils de renfort 11 sont jetés,pour chaque rangée de mailles, sur deux aiguil- les et maillent sur ces deux aiguilles consécutives d'une rangée à l'autre en formant encore ainsi des jetées en zig-zag 16 dont la longueur correspond à la distance séparant deux aiguilles consécutives. l O 2516950- 12 - I 1 apparaît ainsi au simple examen de la figure 3 B, que ce procédé permet d'obtenir une densité ou charge de fils de renfort décroissante de la z 5 ne 1 à la zone 3, les fils de renfort 11,restant dans l'exemple, de même nature et section. En outre, dans l'exemple, il a été déposé dans chaque rangée de mailles, par un dispositif en lui- même connu et au moment de la fermeture -des mailles de chacune des dites rangées et sur toute la longueur de celles-ci, un fil 19 dit " de trame longue" qui est destiné à réduire l'extensibilité transver- salement au sens de fabrication F du tissu complexe ainsi constitué et éventuellement sa souplesse selon les caractéristiques choisies pour les dits fils de trame longue,et à constituer l'armature de la zone 4 a. Bien entendu, l'insertion de tels fils de trame longue ne constitue qu'une possibilité alternative et, selon la demande de la clientèle, le tissu consti- tué selon le procédé qui vient d' être décrit, pour- rait ne pas comporter une telle insertion. A la figure 4 A, la bande de tissu de renfort désignée d'une façon générale par B 4 présente comme la bande B 3 de l'exemple précédent, quatre zones longitudinales pour lesquelles les mêmes références 1, 2, 3, 4 ont été conservées encore que leur mode de constitution soit de nature différente comme il sera exposé ci-après Les zones 1, 2, 3 portent comme dans l'exemple précédent des charges de fils de ren- fort d'importance décroissante, la zone 1 étant la plus chargée et la zône 3 la moins chargée. Egalement comme dans l'exemple précédent, la zone 4 est constituée uniquement par le tricot de base ici désigné par la référence 20 constitué,dans l'exemple, de façon identique au tricot de base 10 de la figure 4 B à l'aide des fils très -fins 20 a. 13 - De manière analogue à la figure 3 B, l'on a repré- senté en lb à 4 b, de façon agrandie, le détail du tri- * cot de chacune des z 8 nes différemment renforcées 1, 2, 3 et de la z 6 ne non renforcée 4 de la figure 4 A. Le métier est dans cet exemple aménagé avec deux barres à passettes dont l'une effectue de jetées 24 sur trois aiguilles dans un sens, puis dans l'autre alternativement d'une rangée de maillesà l'autre, tandis que l'autre barre à passettes effectue des jetées 25 de la même manière, mais sur deux aiguilles seulement. Pour la zÈne longitudinale lb,qui porte la charge de fils de renfort la plus importante, les fils de renfort 21, 22 qui sont, dans l'exemple,de constitution identique, sont enfilés sur chacune des passettes (enfilage plein) de la seule barre à passettes,dite première barre " pour les besoins de la description, qui effectue les jetées sur trois aiguilles Les fils 21, 22 maillent ainsi dans chaque rangée de mail- les, par exemple Rl à R 4 sur les figures, sur les aiguilles extrêmes de la longueur de chaque jetée et, bien entendu, maillent également sur ces aiguilles en association avec les fils 20 a du tricot de base. La zÈne longitudinale 2 b porte une charge de fils de renfort moins importante que précédemment et cette différence est organisée par le fait que, pour cette z 8 ne 2 b, les fils de renfort 21 sont enfilés dans une passette sur deux ( enfilage 1/2) sur la première barre à passettesqui effectue des jetées 24 sur trois aiguilles, tandis que les fils de renfort 22 sont également enfilés, une passette sur deux enfilage 1/2) sur la seconde barre à passettes qui effectue des jetées-25 sur deux aiguilles. Il résulte de cette disposition que les fils 21 de la première barre à passettes mailleront en alter- nance dans une colonne de mailles sur trois ( 35 b,37 b) 14 - tandis que les fils 22 de la seconde barre à pas- settes mailleront dans deux colonnes de mailles consé- cutives en alternance avec le groupe de deux colonnes de mailles consécutives suivant, soit dans l'exemple colonne 35 b et 36 b pour l'un des fils 22 de la seconde barre à passettes, puis colonne 37 b et 38 b pour le fil 22 suivant de la même barre à passettes dont il est rappelé qu'elle comporte un " enfilage 1/2I - Dans la zône longitudinale 3 b qui porte la char- ge des fils de renfort la plus faible, les seuls fils de renfort 21 sont enfilés une passette sur deux enfilage 1/2)-sur la seule première barre et, bien entendu, comme précédemment maillent dans chaque rangée ( R 1 à R 4). Il résulte de cette disposition que,pour cette zo- ne 3 b, les fils 21 maillent une colonne sur trois 39 b, 41 b) comme en lb et 2 b, tandis qu'en raison de l'absence des fils de renfort 22, les colonnes de mailles intercalaires ( 40 b, 42 b) ne reçoivent aucun fil de renfort. Il résulte ainsi de cette disposition générale que les z 5 nes longitudinales 1 à 3-reçoivent des char- ges décroissantes de fils de renfort, tandis que, con- me dans l'exemple précédent, la zone 4 est uniquement constituée par le tricot de base 20 dont il est rappe- lé qu'il s'étend sur toute la largeur de la bande B 4 dont il constitue le support ou base. Comme dans l'exemple précédent, il est préférable -d'insérer dans chaque rangée du tricot des fils-de trame longue tels que 29 en vue de limiter considé- rablement l'extensibilité du tricot dans le sens des rangées de mailles et en constituer l'armature. -15 - Aux figures 5 A et 5 B qui montrent le troisième mode de réalisation, l'on a conservé également les références 1, 2, 3, 4 pour désigner les quatre zones longitudinales de la bande de tissu de renfort dési- gnée d'une façon générale par B 5 Les zones 1, 2, 3 portent, comme dans les deux exemples précédents des charges de fils de renfôrt d'importance décroissante,- la Zone 1 étant la plus chargée et la z 5 ne 3 la moins chargée. Egalement comme dans l'exemple précédent, la zone 4 est constituée uniquement par le tricot de base,désigné par la référence 50,à l'aide de fils fins 50 a Aucun des fils de trame longue tels que 19 ou 29 n'a été représenté dans cet exemple qui peut cependant en comporter. Ici encore l'on a représenté en lc à 4 c, de fa- çon agrandie, le détail du tricot de chacune des zones 1 à 4. Le métier est, dans l'exemple, aménagé avec une seule barre à passettesquant à la distribution des fils de renfort et cette barre à passettes effec- tue d'une rangée de mailles à l'autre des jetées 54 entre deux aiguilles. En vue de déterminer la constitution de zônes 1, 2, 3 portant des charges différentes de fils de renfort, les passettes de la barre sont, pour la zône longitudinale 1 ( agrandie en lc), enfilées chacune avec trois fils élémentaires de renfort 51, 52, 53, par exemple identiques qui maillent sur chaque aiguille avec les fils 50 a constitutifs du tricot de base. Pour la zône adjacente 2 ( agrandie en 2 c), la disposition est exactement la même, mais deux fils élémentaires de renfort 51, 52, sont seule- ment enfilés dans chaque passette. 16 - Pour la z 6 ne longitudinale 3 ( agrandie en 3 c) la disposition est encore la même, mais les passet- tes correspondantes sont enfilées avec un seul fil de renfort. Il en résulte que la zône 1 est la plus chargée en fils de renfort, la zone 3 la moins chargée, tan- dis que la zone 2 porte une charge intermédiaire en- tre les précédentes - Il doit être remarqué qu'au lieu de moduler le nombre des fils de renfort traversant les passettes respectivement pour chacune des zônes 1, 2 et 3, ilpourrait également être recouru à des fils de renfort de forte section pour la zone 1, des fils de renfort de moindre section pour la zone 2 et des fils de renfort de section plus faible encore pour la zone 3. Il doit être remarqué que pour chacun des exem- ples précédents représentés aux figures 3 a et 3 b, 4 a et 4 b, 5 a et 5 b, les fils de tricot de base mail- lent sur chaque aiguille, mais selon un tricot de nature différente de celui des tricots formés par les fils de renfort; en effet, il pourra être cons- taté à l'examen des figures que les fils de renfort, dans les trois exemples précédents sont tricotés en mailles ouvertes alors que le tricot de base est tricoté en mailles fermées, le type des mailles du tricot de base étant par ailleurs le même sur toute la largeur de la bande d'étoffe-. Les figures 6 A et 6 B sont inversées par rapport à la représentation commune des figures précédentes 3 A à 5 B, en ce que la zone de renfort maximal est disposée à droite et non pas à gauche. Dans cet exemple, le métier est réglé de façon en elle-même connue, de manière telle que les fils de renfort 61, 62 ne participent pas à la formation 17 - des mailles de la base tricotée 60 constituée par les fils 60 a et sont simplement déposés, par la barre à passettes qui les distribue, en ondula- tions légères dans chaque colonne de mailles, entre les boucles de mailles 65 et les " jetées-sous" 66 qui ainsi, les lie dans le tricot sans que les dits fils de renfort participent à la forma- tion des mailles comme il vient d'être dit. Pour les zones 1, 2, 3 agrandies en id, 2 d et 3 d, le tissu comporte, quelle que soit la zône consi- dérée, un fil de renfort par colonne de mailles; cependant, les fils de renfort sont, ici de deux natu- res différentes, les fils désignés par 61 étant des fils raides et nerveux qui seront dans la suite désignés par " fils nerveux ", tandis que les fils 62 sont des fils souples de remplissage,de forte section, destinés à conférer au tissu un cer- tain volume En fait, les fils 61 seront générale- ment constitués par des mono-filaments de section importante car rapport au tricot de base; il peuvent cependant être également constitués par des multi- filaments fabriqués par exemple à partir de poils de chèvre selon une pratique bien connue en matière de toile-tailleur Les fils 62 sont, par contre, constitues par des multi-filaments souples présentant par exemple une pseudo élasticité ou compressibilité dans leur sens transversal, de manière à être apte à remplir la fonction de remplissage définie ci-dessus sans pour autant présenter des caracté- ristiques de nervosité comme les fils 61. Dans cet exemple, la différence entre les trois zones ld, 2 d, 3 d est essentiellement une dif- férence de nervosité dans le sens longitudinal des zones 1, 2, 3 correspondantes, la zâne id étant la plus nerveuse et la zone 3 d la moins nerveuse. Pour réaliser ce résultat, les passettes 18 - correspondant à la zone 1 sont enfilées une sur deux avec un fil nerveux 61, tandis que les passettes intercalaires sont enfilées, également une sur deux, avec un fil souple de remplissage 62 - En ce qui concerne la zÈne adjacente 2 ( 2 d), les passettes sont enfilées une sur trois avec un fil nerveux 61, tandis que les deux passettes interca- laires séparant celles qui sont traversées par les fils 61, reçoivent un-fil souple de remplissage 62. Puis en ce qui concerne la zône 3 ( 3 d) une passette sur quatre reçoit un fil nerveux 61, les trois passettes intercalaires recevant chacune un fil souple de remplissage 62. Il en résulte que les zones 1, 2, 3 présentent des qualités de nervosité de moins en moins grandes lorsque l'on passe de la zone 1 à la zone 2, puis de cette dernière à la zone 3, en raison de leur charge décroissante en-fils nerveux 61. Il est à remarquer que les fils de renfort ou de remplissage 61, 62, au lieu d'être disposés de manière à être liés entre les jetées-sous" et les boucles de mailles, pourraient être également disposés de façon rectiligne dans les intervalles séparant deux colonnes de mailles consécutives dans lesquelles ils seraient maintenus par les jetées-sous", aménagfesde manière à passer al- ternativement au dessus et au dessous des fils 61,62, selon une disposition en elle-même connue Cependant, la disposition qui a été décrite ci-dessus a été préférée en raison du meilleur liage qu'elle établit entre les fils de renfort ou de remplissage et le tricot de base. Dans l'exemple, la zone 3 ( 3 d) est prolongée à l'opposé de la zône 2 et transversalement au sens de fabrication, par une zone longitudinale 4 repré- sentée agrandie en 4 d, destinée à constituer la 19 - partie inférieure de l'entoilage et comportant de façon en elle-même connue, l'insertion de fils dits de " trame courte " 63 disposés en zig-zag avec on- dulations profondes sur plusieurs colonnes de mailles entre les boucles de mailles 65 et les " jetées-sous" 66 De préférence, les fils de trame courte 63 sont souples et de section moins importante que les fils 61 et 62; ils sont destinés à conférer à la zône correspondante du tissu,qui intéresse la partie inférieure de l'entoilage, une certaine élasticité et souplesse tout en conférant un volume suffisant au tissu. Enfin, en ce qui concerne le mode de réalisa- tion des figures 6 A, 6 B, il doit être remarqué que le tissu a reçu, comme dans les exemples des figures 3 A, 3 B, 4 A, 4 B, une insertion de fils de trame longue transversaux 69 dont le rôle est, là encore, de réduire considérablement selon leur sens, l'exten- sibilité du tissu. Les figures 7 A et 7 B représentent un autre mode de réalisation de l'invention qui ne sera pas décrit en détail et est donné ici à titre simplement indicatif car il dérive directement du mode de réa- lisation des figures 6 A et 6 B par suppression des fils de trame longue 69 Il permet ainsi de constituer une bande d'étoffe analogue à celle qui vient d'être précédemment décrite aux dites figures 6 A, 6 B, mais qui s'en différencie par une extensibi- lité, dans le sens transversal du tissu de ces diffé- rentes zônes longitudinales 1 (le) 2 ( 2 e) 3 ( 3 e)-4 ( 4 e). La figure 8 représente, en couve transversale au sens de fabrication, une bande de tissu de ren- fort selon l'invention comportant-trois zônes longitudinales telles par exemple que les zônes lc à 3 c de la figure 5 B qui portent des charge dé- croissantes de fils de renfort Il en résulte que - l'épaisseur des dites zones est également décrois- sante et la figure 8 illustre, sans qu'il soit besoin de représenter les cylindres de calandrage, la difficulté qu'il y aurait à appliquer un encol- lage par points sur la face inférieure du tissu; - il est en effet évident que le réglage de pression des cylindres effectué pour une application correc- te des particules de colle au niveau de la zone lc ne pourrait convenir pour la zone 2 c et à plus forte raison de la zone 3 c. Pour remédier à cet-inconvénient, il est prévu, selon l'invention, de rapporter sur la face de la bande de tissu qui doit porter l'encollage une nappe de tissu 70 d'épaisseur faible et uniforme, préalablement encollée en 71 selon les procédés classiques. La bande d'étoffe selon l'invention, en l'occurrence par exemple B 5 est, comme le montre la figure 9 solidarisée à la nappe 70 par la face de celle-ci opposée à celle qui porte l'encollage de produit thermo -adhérent 71 en l'amenant au contact de celle-ci et en la faisant défiler de façon continue entre les cylindres rotatifs Cl, C 2 qui assurent cette mise en contact, tandis qu'une mousse de matière plastique M convenable est répandue au niveau de la ligne de contact o elle est soumise en N, par tout moyen convenable, à un flammage qui détermine sa fusion et le collage de la bande d'étoffe de renfort B 5 et de la nappe 70. Il doit être compris que dans ce cas, en raison de la constitution même de la mousse plastique, il n'est pas nécessaire d'assurer une mise en pres- sion déterminée de façon très précise des diverses zones de la bande B 5 avec la nappe 70 ce qui 21 - autorise le collage de cette bande. Les entoilages découpés dans la bande complexe ainsi constituée peuvent donc être thermo- collés de la même manière que les tissus thermo adhérents classiques. Il doit être remarqué sur la figure 8 que la nappe thermo adhérente de faible épaisseur, présente une largeur notablement supérieure à celle de l'étoffe de renfort comportant les zones lc, 2 c, 3 c, de manière telle que sa partie 70 a qui déborde de la zone 3 c est apte à constituer en elle-même la zône de faible épaisseur 80 substituée à la zône 4 c de la bande d'étoffe de renfort B 5. A la figure 10, on a représenté un entoilage pour devant de vêtement coupé dans une bande d'étof- fe de renfort constituée par exemple selon le mode de réalisation des figures 6 A, 6 B o la zône supérieure 1 présente les caractéristiques de la zône représentée agrandie en ld sur la figure 6 B, la zône 2, les caractéristiques de la zône repré- sentée en 2 d, la zône 3, les caractéristiques de la zone représentée en 3 d et la zône 4, les ca- ractéristiques de la zône représentée en 4 d sur la même figure 6 B. A a 1 figure11, on a représenté un entoilage pour devant de vêtement coupé dans une bande d'étoffe de renfort constituée par exemple selon le mode de réalisation des figures 5 A, 5 B et 8 dans lequel la zone supérieure 91 présente les carac- téristiques de la zonie représentée agrandie en lc sur la figure 5 B, la zone 92, les caractéristiques de la zône représentée en 2 c, la zône 93, les ca- ractéristiques de la zône représentée en 3 c et la zâne 94, les caractéristiques de la zône 80 de la figure 8. 22 - Pour une meilleure compréhension de la façon dont les entoilages pour devant de vêtement, tels que représentés aux figures 10 ou-il, sont décou- pés dans une bande d'étoffe de renfort selon l'in- vention, transversalement au sens de fabrication du tissu, un tel entoilage a été schématiquement repré- senté en trait interrompu en 95 sur la figure 1. Bien entendu, les modes de réalisation ci- dessus décrits et représentés ne sont pas limitatifs et il peut y être apporté de nombreuses modifications sans pour autant sortir du domaine de l'invention. 16950 23 - R E V E N D I C A T I O N S 1 Bande d'étoffe à base tricotée destinée notamment à la constitution d'entoilages ou plastrons de renfort pour devants de vêtements tels que vestes, manteaux et similaires, du genre dans lequel le tricot de base ( 10), réalisé en fils généralement très fins, a principalement pour rôle de tenir lieu de support pour des fils de plus forte section constituant les fils de renfort proprement dits et qui sont inclus dans le tricot de base en partici- pant ou non à la formation des mailles selon un programme approprié des mouvements respectifs des barres à passettes et des aiguilles, caractérisée en ce que, par une alimentation et/ou un réglage approprié de la ou des barres à passettes affec- tée(s)à ladistribution des fils de renfort ( 11,12), l'étoffe de ren- fort ( 18) présente,de fabrication, une pluralitéde zônes longitudinales ( 1,2,3,4) juxtaposées de façon adjacente dont chacune s'étend dans le sens (F) de fabrication du tricot et porte une charge de fils de renfort d'importance différente et/ou-de nature différente de la ou des deux zones qui lui est ou sont adjacentes l'ensemble des dites z 8 nes constituant ainsi, dans le sens de fabrica- tion, une bande unitaire d'étoffe dans laquelle les entoilages ( El) sont destinés à être découpés. 2 Bafide d'étoffe de renfort selon la revendica- tion 1, caractérisée en ce que l'importance de la charge de fils de renfort ( 11) et/ou leur nature est choisie, pour chaque z 5 ne de manière que les z Ones juxtaposées de l'étoffe présentent, transversalement au sens de fabrica- tion ( F) une charge et/ou une nervosité décroissante d'un bord à l'autre de la dite étoffe ainsi constituée. 3 Bande d'étoffe de renfort selon l'une des reven-. dications 1 ou 2, caractérisée en ce que la dite bande présente, de fabrication, une largeur ( 1) correspondant approximativement à la hauteur (h) prévue pour l'entoi- lage (El) de la partie à renforcer du devant de vête- ment. 2 2516950 _ 24 _ 4 Procédé de constitution d'entoilage ou plastrons de renfort pour devants de vestes,manteaux et similaires, dans une bande d'étoffe de renfort constituée selon l'une des revendications 1 à 3, caractérisé en ce que dans la bande d'étoffe (B) ainsi constituée,l'on décou- pe les entoilages (El) de manière telle que le sens de leur hauteur, correspondant au sens de la hauteur du de- vant de vêtement, s'étende de façon sensiblement trans- versale au sens de fabrication (F) de l'étoffe et que leur partie haute corresponde à la z 8 ne longitudinale ( 1) qui porte la charge de fils de renfort la plus im- * portante et/ou celle quiluiconfrère la plus grande nervosité. Procédé de fabrication d'une bande d'étoffe de renfort conforme à l'une des revendications 1 à 3 du type dans lequel les fils de renfort ( 11)participent à la formation des mailles de la base tricotée ou de cer- taines d'entre elles,caractérisé en ce que pour la zone longitudinale (la) portant la charge de fils de renfort la plus importante, les dits fils sont jetés surplusieurs aiguilles, d'une rangée de mailles à l'autre alternative- ment, et maillent sur les aiguilles extrêmes de la lon gueur ( 14) de chaque jetée, tandis que pour la zone lon- gitudinale adjacente ( 2 a),la longueur de jetée ( 15) est diminuée d'une aiguille ou plus et que, pour la ou les zones ( 3 a) longitudinales, successivement adjacentes à la précédente,la longueur de jetée( 16) est également,pour chacune des dites zones, diminuée d'une ou plusieurs ai- guilles par rapport à la zone précédente. 6 Procédé de fabrication d'une bande d'étoffe de renfort conforme à l'une des revendications 1 à 3, du type dans lequel les fils de renfort ( 21,22) participent à la formation des mailles de la base tricotée ou de cer- taines d'entre elles,caractérisé en ce que,d'une part,le métier est aménagé avec deux barres à passettes,dont l'une dite" première barre" effectue des jetées ( 24)sur trois aiguilles dans un sens,puis dans llautre alternati- a' - vement d'une rangée de mailles à l'autre (R 1, R 2,R 3, R 4),tandis que l'autre barre à passettes dite "secon- de ba Crre", effectue des jetées ( 25) de la même ma- nière mais sur deux aiguilles seulement,que d'une se- conde part, pour la zone longitudinale (lb)portant la charge de fils de renfort la plus importante, les dits fils de renfort ( 21,22) sont enfilés sur chacune des passettes (enfilage "plein") de la seule première bar- re,et maillent dans chaque rangée sur les aiguilles extrêmes de la longueur de chaque jetée,que d'une troisième part, pour la z 5 ne longitudinale adjacente ( 2 b),les fils de renfort sont enfilés dans une pas- sette sur deux(enfilage 1/2, sur chaque barre, les fils 21 sur la première et les fils ( 22) sur la se- conde barre, de manière que les fils ( 21) de la pre- mière barre maillent dans chaque rangée, en alter- nance dans une colonne de mailles sur trois ( 35 b, 37 b) tandis que les fils 22 de la seconde barre maillent dans deux colonnes de mailles consécutives( 35 b, 36 b) en alternance avec le groupe de deux colonnes de mailles consécutives suivant ( 37 b, 38 b), et que d'une quatrième part, pour la zone longitudinale ( 3 b) adja- cente à la précédente, les seuls fils de renfort( 21) sont enfilés une passette sur deux (enfilage 1/2)sur la seule première barre à passettes et maillent dans chaque rangée ( Rl, R 2, R 3, R 4). 7 Procédé de fabrication d'une bande d'étoffe de renfort conforme à l'une des revendications 1 à 3,du type dans lequel les fils de renfort participent à la formation des mailles de la base tricotée,caractérisé en ce que dans chaque zone renforcée,le ou lesfils de renfort sont enfilés sui chaque passette de la mrme barre à passettes et maillent sur chaque aiguille et dans chaque ran- gée de mailles (R 1,R 2,R 3,R 4), que pour la z 6 ne longitudinale ( lc) portant la charge de fils de renfort la plus impor- tante ceux-ci sont constitués par des fils de section 26 - importante ou par un nombre important de fils élémen- taires ( 51,52,53)de faible section, que pour la zone longitudinale adjacente ( 2 c), les fils de renfort sont constitués par des fils de moindre section ou un nombre moins important que précédemment, de fils élémentaires ( 51,52) de faible section, que pour la zone longitudinale ( 3 c) adjacente à la précédente, les fils de renfort sont cons- titués par des fils de moindre section que précédem- ment ou un nombre moins important que précédemment de fils élémentaires ( 51) de faible section, et ainsi de suite. 8 Procédé de fabrication d'une bande d'étoffe de renfort conforme à l'une des revendications 1 à 3, du type dans lequel les fils de renfort, de forte section, ne participent pas à la formation des mailles de la base tricotée, et sont simplement déposés par la barre de trame et selon un programme approprié du métier à tricoter, soit en ondulations légères dans chaque co- lonne de mailles, entre les boucles de mailles et les jetées-sous "qui, ainsi les lient, soit de façon rectili- gne, dans les intervalles séparant deux colonnes de mailles, dans lesquels ils sont maintenus par les jetées-sous" aménagées de manière à passer alternati- vement au dessus et au dessous des dits fils dans les intervalles séparant chaque aiguille des deux aiguilles voisines, caractérisé en ce que les fils de renfort sont de deux natures différentes, les uns ( 61) étant raides et nerveux ( ci-après désignés par " fils nerveug', et les autres ( 62) étant des fils souples de remplis- sage de forte section destinés à conférer un certain volume au tissu, et en ce que, d'une part, pour la zo)ne longitudinale destinée à présenter la plus grande ner- vosité dans le sens de fabrication, les passettes de la barre de trame sont traversées, pour au moins un grand nombre d'entre elles, par un fil nerveux ( 61) les au- tres passettes, choisies de façon répartie, étant traver- sées par un fil de remplissage ( 62) tandis que, pour les 27 - bandes longitudinales de l'étoffe successivement de plus en plus éloignées de la dite zone la plus nerveuse, l'écartement des fils nerveux est progressivement augmen- té d'une z 6 ne à l'autre, les passettes ainsi libérées étant alors traversées par un fil souple de remplissage ( 62) aux lieu et place d'un fil nerveux ( 61). 9 Bande d'étoffe de renfort à base tricotée selon l'une des revendications l à 3, caractérisée en ce qu'elle présente les caractéristiques de constitution qui décou- lent nécessairement de l'un des procédés de fabrication selon l'une quelconque des revendications 5 à 8. Bande d'étoffe de renfort à base tricotée selon l'une des revendications l-è 3 ou 9, caractérisée en ce que sa zéne longitudinale ( 3 a) de charge la plus faible en fils de renfort est prolongée transversalement au sens de fabrication, par une z 6 ne de tissu dépourvue d'une telle charge et constituée par la base tricotée ( 20 elle-même. 11 Bande d'étoffe de renfort à base tricotée selon l'une des revendications 1 à 3 ou fabriquée selon l'un des procédés des revendications 5 à 8,caractériséeen ce que sa z 8 ne longitudinale ( 3 d) de charge la plus faible en. fils nerveux est prolongée, transversalement au sens de fabrication et de façon adjacente, par une zone ( 4 d) destinée à constituer la partie inférieure de l'entoilage et constituée, de façon en elle-même connue, par insertion de fils dits " de trame courte " ( 63) de section moindre que celle des fils de renfort, disposés en zig- zag entre les boucles de mailles t 65) et les jetées-sous ( 66) et intéressant chacune, dans chaque rangée de mailles, le domaine de deux colonnes de mailles ou plus, en vue de conférer à cette partie de l'entoilage des carac- tères d'élasticité et dç souplesse tout en conférant un volume suffisant à cette partie de la bande d'étoffe. -28 - 12 Bande d'étoffe de renfort à base tricotée selon l'une des revendications 1 à 3, ou 9 à 11, caractérisée en ce que des fils de grosse section ( 19,29, 69) sont en outre déposés, de façon en elle-même connue, sur toute la lon- gueur de chacune des rangées de mailles de manière à constituer des trames longues et, notamment, à réduire ainsi l'extensibilité,et éventuellement la souplesse, selon leur sens, du tissu complexe ainsi constitué. 13 Procédé destiné à conférer un caractère thermo adhérent à une étoffe selon l'une des revendication 1 à 3 ou 9 à 12 dans le cas ou des différences d'épaisseur entre les différentes zones longitudinales font obstacle à l'action correcte des cylindres d'application des particules de produit thermo adhérent, caractérisé en ce qu'il consiste d'une part, à appliquer, de façon connue, les particules de produit thermo adhérent sur une nappe de tissu 70 d'épai- seur faible et uniforme, d'autre part, à organiser la mise en contact d'une bande d'étoffe B 5, selon l'une des re- vendications 1 à 3 ou 9 à 12 avec la nappe de faible épaisseur ainsi encollée sur sa face opposée à la ligne d'entrée en contact des deux nappes, celles-ci défilant, de façon connue, à la même vitesse, et enfin, à les soli- dariser par flammage d'une mousse de matière plastique M convenable déposée, également de façon connue, au niveau de la dite'ligne de contact pendant que le défilement se poursuit. 14 Etoffe de renfort selon l'une des revendications 1 à 3 ou 9 à 12, caractérisée en ce qu'elle est solida- risée par le procédé selon la revendication 13, à une nappe de tissu d'épaisseur faible et uniforme ( 70) présentant une application de particules de produit thermo adhérent ( 71) sur sa face opposée à ladite étoffe de renfort (B 5). Etoffe de renfort thermo adhérente selon la reven- dication 14, caractérisée en ce que la nappe de tissu thermo adhérente d'épaisseur faible et uniforme qui lui est associée par le procédé de la revendication 13, présen- 29 - te une largeur notablement supérieure à celle de la dite étoffe de renfort de manière à en déborder dans la partie correspondant à la zône inférieure du devant de vêtement à entoiler et à constituer ainsi, à ce niveau, la zône inférieure ( 80) de l'entoilage proprement dit. 16 Procédé de fabrication, en juxtaposition sur métier de grande largeur, d'une pluralité de bandes élémentaires unitaires d'étoffe de renfort à base tricotée comportant chacune une pluralité de zones s'étendant dans le sens de fabrication et présentant des caractéristiques différentes résultant d'aménage- ments respectivement différents du métier, notamment quant à l'aménagement ou réglage ou à l'alimentation des barres à passettes affectées à la distribution des fils de renfort correspondant à chacune des dites zônes, caractérisé en ce que, en vue de réduire le nombre de zones ( A, B C, D)à aménagement, régla- ge et/ou alimentation différents, l'on alterne de façon opposée sur la longueur utile du métier les dites bandes élémentaires unitaires ( I, Il, III, IV) de manière que leurs zônes extrêmes de même carac- téristique soient respectivement adjacentes et comportent ainsi le même aménagement et/ou réglage des barres à passettes et la même organisation de l'alimentation des passettes.